구체 적 으로 , 종래 의 가열 조건 으로 열매체 를 통하 여 가열 하 는 조건 하 에서 반응 용매 로 술 포란 과 디 메틸 술 폭사 이드 를 각각 사용 한 경우 , 상기 디 메틸 술 폭사 이 드 는 반응 속도 가 급격히 낮 아 진 경향 을 보이 는데 , 술 포란 의 경우 1 시간 30 분 의 반응 시간 에 얻 어 지 는 환원 점 도 0 . 2 ㎗/ g 의 폴리에테르 술폰 수지 가 디 메틸 술 폭사 이드 를 용매 로 한 경우 8 시간 이 경과 한 반응 시간 에서 동일 한 환원 점도 로 얻 어 진다 . 그러나 , 본 발명 의 디 메틸 술 폭사 이드 를 사용 하 는 경우 나타나 는 반응 성 저하 문제 를 해결 하 기 위하 여 마 아크 로 파 의 조사 를 이용 한 반응 조건 을 본 발명 에서 적용 하 였으며 , 반응 2 시간 경과 부터 환원 점 도 0 . 2 ㎗/ g 의 폴리에테르 술폰 이 얻 어 지 는 결과 를 얻 었 다 . 특히 , 본 발명 에서 제시 하 는 조건 에서 는 최대 0 . 38 ㎗/ g 의 환원 점도 를 얻 음 으로서 디 메틸 술 폭사 이드 를 반응 용매 로 사용 하 는 조건 에서 도 실용 적 의미 가 있 는 고품질 의 폴리에테르 술폰 수지 의 제조 가 가능 하 다는 것 을 확인 할 수 있 다 .